Brevet FR2560419A1 — publié le 19850830

MILIEU D'ENREGISTREMENT MAGNETOOPTIQUE. La présente invention concerne un milieu d'enregistrement magnétooptique. Elle est plus particulièrement applicable aux mémoires à disques magnétooptiques. Les mémoires à disques sont de plus en plus utilisées dans les systèmes de traitement de l'information. Dans celles-ci, les informations sont portées par des disques magnetilques et sont contenues à l'intérieur de pistes d'enregistrement concentriques circulaireso Elles se présentent sous la forme d'une succession de petits domaines magnétiques repartis sur toute la longueur de la piste et ayant des inductions magnétiques de même module et de sens opposé. i5 La tendance actuelle du développement des mémoires & ỉsques est d'accrottre aussi bien la densité longitudinale que la densité radiale des informations ( la densité longitudinale est le nombre d'informations par unité de longueur mesurée suivant la circonférence d'une piste, alors que la densité radiale est définie comme le nombre de pistes par unite de longueur mesurée suivant le diamètre du disque) A cet effet, les mémoires A disques magnétcoptiques sont des solutions très intéressantes puisque les densités radiale et longitudinale obtenues sont de l'ordre respectivement de 10.000 pistes par centimètre et de 10.000 informations par centimètre. Dans les mémoires magnétooptiques, l'écriture est effectuée soit en utilisant des transducteurs magnétiques généralement composés d'un circuit magnétique autour duquel est disposé un enroulement et qui comporte un entrefer, soit en utilisant un mode d'écriture thermo magnétique, le principe d'un tel mode d'écriture étant par exemple rappelé dans le brevet français Né 2.514.913 déposé par la Compagnie Internationale pour l'Informatique - 2- CII Honeywell Bull, le 16 Octobre 1981 et dont l'inventeur est M. Jean-Pierre LAZZARI. La lecture est effectuée par un dispositif opto électronique comprenant un ensemble de moyens optiques et des transducteurs photoélectroniques associés à des circuits électroniques, les transducteurs transformant la lumière qu'ils reçoivent en un signal électrique. En d'autres termes, les mémoires magnétooptiques sont des mémoires o les informations sont portées par des disques magnétiques, et lues par des dispositifs opto électroniques. Le milieu magnétique d'enregistrement a des propriétés magnétooptiques, des rappels sur les matériaux ayant des propriétés magrnétooptiques et sur les effets Faraday et Kerr étant effectués ci-dessous. Parmi les matériaux ayant des propriétés magnéto optiques, on compte notamment les alliages comportant un métal de la première série de transition (Fe, Co, Vn, Cr, Mn, Ni, Cu) et un des métaux du groupe des terres rares lourds tel que le terbium, ou encore le gadolinium ou encore le dysprosium. Ces matériaux et leurs propriétés magnétooptiques sont par exemple décrits dans l'article intitulé "Magnetic and magnetooptic properties of amorphons Gd-Fe-Bi films" de P. Hausen et M. URNER-WILLE Journal of applied physics 50(11), Novembre 1979, pages 7471 à 7476. Pour tout matériau de ce type, et plus généralement pour tout matériau ayant des propriétés magnéto optiques, l'effet magnéto optique repose sur le principe d'inter action d'une lumière polarisée rectiligne avec l'état magnétique du matériau. Si cette interaction a lieu par transmission de la lumière à travers le matériau, l'effet magnetooptique est appelé effet Faraday, alors que si elle a lieu par réflexion l'effet magnétooptique est appelé effet Kerr. -3- On rappelle qu'une lumière est polarisée d'une façon rectiligne lorsque le vecteur champ électrique conserve toujours la même direction dans le plan perpendiculaire à la direction de propagation du rayonnement, le plan de s polarisation étant défini comme le plan contenant la direction de propagation de la lumière et le vecteur champ électrique. L'interaction d'une lumière polarisée rectiligne avec 1o l'état magnétique du matériau constituant le milieu magnétique d'enregistrement de la mémoire magnétooptique a pour conséquence la rotation du vecteur champ électrique dans le plan perpendiculaire a la direction de propagation. On observe, qu'après avoir traversé (s'il s'agit de l'effet Faraday), ou qu'après s'être réfléchi sur, (s'il s'agit de l'effet Kerr) le matériau magnétique constituant le milieu magnétique d'enregistrement, le vecteur champ électrique de la lumière polarisée subit une rotation, dite par convention égale à un angle - lorsque la lumière rencontre un domaine o l'aimantation du milieu a un premier sens, alors que cette rotation est égale à + 0 lorsque la lumière polarisée rencontre un domaine magnétique ou l'aimantation a un second sens (opposé au premier sens). Pour lire les informations enregistrées sur un milieu magnétique d'enregistrement ayant des propriétés :30 magnétooptiques, il suffit de détecter le sens de la rotation du vecteur champ électrique. (Ce qui permet de reconnaître le sens de l'aimantation dans le domaine magnétique rencontré par la lumière polarisée rectiligne). :r; Pour ce faire, les moyens optoélectroniques mentionnés plus haut, incluent un système optique comprenant un 256C419 - 4- analyseur de lumière, ainsi qu'il est rappelé dans le brevet 2.514. 913 précité. L'analyseur de lumière est disposé de telle sorte que, lorsque le vecteur champ électrique subit une rotation( - E), le signal délivré par les moyens optoélectroniques a par exemple, une tension nulle, alors que dans le cas o le vecteur champ électrique a tourn, d'une rotation positive (+ 9) le signal délivré par les moyens opto électroniques a une tension non nulle. Pour tout matériau magnétique ayant des propriétés magnéto optiques, on définit une grandeur appelée facteur de mérite F telle que: F = R x(sin 9) 2, o R est le facteur de réflexion du matériau (c'est-à-dire le pourcentage du rayonnement qui se réfléchit sur le matériau ayant des propriétés magnétooptiques), et 9 est l'angle de rotation du vecteur champ électrique, tel que défini ci-dessus. On montre que plus ce facteur de mérite est élevé, plus le rapport signal/bruit du dispositif optoélectronique de lecture est élevé. On connait des milieux magnétiques d'enregistrement ayant des propriétés magnétooptiques dont le facteur de mérite est élevé. De tels milieux sont par exemple décrits dans l'article lde G.A.N. CONNEL, R.ALLEN, et M. MANSURIPUR, du centre de recherche de la Firm XEROX de Palo Alto aux U.S. A ayant pour titre "Interference enhanced Kerr spectroscopy for very thin absorbing films- applications to amorphous terbium iron", publié dans le Journal of r Magnetism and Magiitic materials N 35 de 1983, de la North iolland Publi-hIing Company. - 5 - Un tel milieu a propriétés magnétooptiques, est multicouches. Il comprend successivement une couche reflectrice, genéralement métallique, disposée sur un substrat, une première couche diélectrique, une couche en matériau magnétique ayant des propriétés magnétooptiques, a savoir un alliage de préférence comportant du fer ou du cobalt, et un terre rare lourd par exemple du terbium ou du gadolinium, et une seconde couche diélectrique. La première et la seconde couches diélectriques sont très fréquemment cornstitues d'un oxyde de silicium, ayant soit la formule chimique SiO2, ou la formule chimique SiOt en raison du bas prix de cet oxyde et de son fort coefficient de transparence à la lumière. La première couche diélectrique permet de créer un système optique produisant des interférences, comme il sera expliqué ci-dessous, alors que la seconde couche diélectrique est une couche protectrice permettant d'éviter l'oxydation de la couche magnétique ayant des propriétés magnétooptiques, une fois celle-ci déposéeo L'épaisseur des couches est de l'ordre de quelques dizaines à quelques centaines d'angstrôms et peut mime atteindre un a deux milliers d'angstrbms. La couche magnétique est anisotrope et son axe de facile aimantation est perpendiculaire à sa surface. De la sorte l'aimantation dans la couche magnétique est également perpendiculaire à la surface de celle-ci. 3O Si l'on considère un faisceau incident de lumière polarisée rectiligne se dirigeant selon une direction allant de la seconde couche diélectrique vers la couche réflectrice, on montre que ce faisceau lumineux se décompose en plusieurs parties ( ainsi qu'il sera expliqué lus bas, en relation avec la figure 2), le en détail plus bas, en relation avec la figure 2), le - 6 vecteur champ électrique de chacune de ces parties subissant une rotation, soit uniquement par effet Kerr, soit uniquement par effet Faraday soit par combinaison des deux effets. Ces différentes parties, de même longueur d'onde, parcourent des chemins optiques différents. Elles se recomposent, en sortant du milieu d'enregistrement, à la surface de sa seconde couche diélectrique en contact avec l'air (on suppose que le milieu d'enregistrement multicouches est en contact avec l'air par la surface de sa seconde couche diélectrique) sous forme d'interférences lumineuses. Dans l'article précité, les auteurs indiquent que la rotation du vecteur champ électrique du faisceau réfléchi recomposé sous forme d'interférences lumineuses est beaucoup plus élevée que si l'on n'utilisait que la seule couche magnétique, en l'absence de couches réflectrices et de couches diélectriques. Ceci est dû à la combinaison des effets Kerr et Faraday à l'intérieur du milieu d'enregistrement multicouches. Dans l'article précité, les auteurs indiquent également que, en fonction, tant de la longueur d'onde du faisceau lumineux incident, que de l'épaisseur de chacune des couches, le facteur de réflexion et l'angle de rotation du vecteur champ électrique C varient de façon contraire. De la sorte, pour une longueur d'onde donnée, il faut trouver les épaisseurs de chacune des couches constituant le milieu d'enregistrement, de telle façon que le facteur de mérite soit maximum. Les milieux magnétiques d'enregistrement tels que précédemment décrits présentent l'inconvénient majeur suivant: On constate en effet que les propriétés magnétiques du milieu magnétique d'enregistrement multicouches ne restent pas constantes dans le temps. En particulier suivant que la teneur de départ X (appelée également composition de départ) en terre rare, de l'alliage fer-terre rare, constituant la coiuch, magnétooptique faisant partie du milieu d'enregistrcmnent multicouches tel que décrit ci- dessus, est infi-T ieure ou supérieure à une valeur déterminée propre à chaque alliage, appelée composition de compensation Xcomp, on observe les phénomènes suivants: - si X croît avec le temps. Ce phénomène observe est extrêmement génant car le champ coercitif du milieu magnétique d'enregistrement doit rester compris entre certaines limites, par exemple entre 500 et 1000 oersteds. Dans le cas o le champ coercitif croit avec le temps, sa valeur devient rapidement supérieure à cette valeur de 1000 oersteds et il devient extrêmement difficile aux moyens d'écriture actuellement utilisés de produire des champs magnétiques supérieurs à ce champ coercitif, ce qui rend l'écriture de plus en plus difficile avec le temps. A l'inverse, si le champ coercitif diminue avec le temps et devient inférieur à 500 oersteds, le milieu magnétique d'enregistrement devient sensible au champ magnétique externe parasite, et aussi bien l'écriture que la lecture risque fie s'en trouver affectées. Le taux d'erreurs aussi bien à l'écriture qu'a la lecture devient alors trop t élevé. 2560 419 La présente invention permet de rem6dier a ces inconvénients et permet de maintenir constante dans le temps les propriétés magnétiques du milieu magnétique d'enregistrement. Ceci est obtenu en disposant de part et d'autre de la couche magnétooptique en alliage de fer ou de cobalt et de terre rare lourd, des moyens pour empêchertoute diminution du nombre d'atomes de terre rare participant au magnétisme de la couche magnétooptique. Selon l'invention, le milieu magnétique d'enregistrement multicouches comprenant au moins une couche magnétique formée d'un alliage d'un métal de la première série de transition et un métal du groupe des terres rares lourds, entouré d'au moins deux couches d'oxyde diélectriques, est caractérisé en ce que, il comprend des moyens pour empêcher toute diminution du nombre d'atomes de terre rare participant au magnétisme de la couche magnétique, disposés de part et d'autre de cette dernière. 2 Selon une forme de réalisation préférée de l'invention, les moyens précités sont constitués par au moins deux couches de métal du groupe des terres rares lourds dont chacune est disposée entre la couche magnétique et l'une des couches d'oxyde diélectrique. Les couches de métal des terres rares sont souvent mais non nécessairement constituées du même métal que celui que rentre dans la composition de la couche magnétique (Gd, Tb, Dy, Ho, etc...). 3O D'autres caractéristiques et avantages de la présente invention apparaîtront dans la description suivante donnée à titre d'exemple non limitatif et en se réf&rant aux dessins annexés: Sur ces dessins: -la figure 1: montre un milieu magnétique d'enre- gitrement multicouches selon l'art antérieur -la figure 2: illustre le fonctionnement du milieu magnétique d'enregistrement selon l'art antérieur montré a la figure 1, -la figure 3: montre la courbe donnant la variation du champ coercitif du milieu magnétique d'enregistrement selon l'art antérieur pour une épaisseur donnée de la couche magnetooptique qui rentre dans sa composition, en fonction de la teneur en terres rares de l'alliage constituant la couche magnétooptique, -la figure 4: est une série de courbes montrant pour différentes épaisseurs de la couche magnetooptique en alliage de fer-terre rare du milieu magnétique d'enregistrement, l'évolution du champ coercitif (exprime en oersteds) en fonction du temps -la figure 5: montre l'évolution au cours du temps du champ coercitif d'un milieu magnétique d'enregistrement o la teneur X de départ en terre rare de l'alliage constituant la couche magnétooptique est sup&rieure à la composition de compensation, -la figure 6: montre comment, au cours du temps le cycle d'hystérésis magnétooptique du milieu magn&tique d'enregistrement devient de moins en moins rectangulaire, ce qui a pour effet de diminuer fortement l'anisotropie du milieu magnétique d'enregistrement, la rotation remanente : R et par conséquent le signal de lecture des informations enregistrées, -la figure 7: montre le milieu magnétique d'enregistrement selon l'invention, -la figure 8: montre trois courbes donnant l'évolution du champ coercitif en fonction du temps, d'un milieu magnétique d'enregistrement selon l'invention pour trois épaisseurs différentes des couches de terre rare intercalées entre la couche magnétooptique et les couches diélectriques, -la figure 9: représente un second mode de réalisation de - 10 - l'invention, -la figure 10: montre comment le champ coercitif reste constant en fonction du temps pour ce second mode de réalisation. Afin de mieux comprendre consent est constitué et comment fonctionne le milieu magnétique d'enregistrement ayant des propriétés magnétooptiques selon l'invention, il est utile de faire quelques rappels sur les milieux magnétiques d'enregistrement à propriétés magnétooptiques, selon l'art antérieur. Ces rappels illustrent d'une part, à l'aide des figures 1 et 2, la constitution et le fonctionnement d'un milieu magnétique d'enregistrement selon l'art antérieur, et d'autre part comment un tel milieu selon l'art antérieur ne conserve pas constante ses propriétés magnétiques au cours du temps, ce qui est illustré par les figures 3 à 6. On considère les figures 1 et 2. Ainsi qu'on peut le voir à la figure 1, le milieu magnétique d'enregistrement à propriétés magnétooptiques selon l'art antérieur MEMO comprend: - un substrat SUBS, de préférence en matière isolante amagnétique, - une couche réflectrice de la lumière REFLECT, de préf&ence réalisée en un matériau métallique par exemple de l'aluminium, - une première couche diélectrique DIEL1, réalisée en un matériau amagnétique, tel que l'un des oxydes de silicium Si02, sio0, - une couche magnétique CMO ayant des propriétés magnéto optiques, réalisée de préférence en un alliage de fer ou de cobalt et d'un mltal. du groupe des terres rares lourds, tel que le terbium ou le gadolinium ou encore le S0419 - 11 - dysprosium, - une seconde couche diélectrique DIEL2, réalisée de préférence dans le môme matériau que la première couche diélectrique DIEL1. L'épaisseur des deux couches diélectriques DIEL1 et DIEL2 est de l'ordre de quelques centaines d'angstrbms. De même,l'épaisseur de la couche magnétooptique CMO est de préférence de l'ordre de quelques centaines à environ deux milliers d'angstr5ms. L'épaisseur des couches DIEL1,DIEL2 et CMO est suffisamment faibl.e pour que le coefficient de transmission de la lumière de chacune d'entre elles soit non négligeable. Ainsi qu'il a été dit plus haut,la couche diélectrique DIEL1 est déposée sur la couche réflectrice REFLECT, immédiatement après le dépôt de cette dernière sur le substrat SUBS pour créer un système optique interférentiel. 'Voir également ci-desous en référence a la figure 2). La couche diélectrique DIEL2 est dépos.e immédiatement après le dépôt de la couche magnétooptique CMO, de manière a éviter toute oxyd:ation ultérieure de celle-ci. Dans la pratique courante, la teneur X en terre rare de l'alliage constituant la couche magnétooptique CMO, est f)o comprise entre 10 à 40%. On rappelle que la teneur X (également appelée composition de l'alliage) en terre rare est le pourcentage d'atomes de terres rares contenu dans l'alliage par rapport au nombre total d'atomes que celui- ci contient. Ainsi, une teneur X de 20% signifie que sur r 100 atomes d'alliaqe, il y a 20 atomes de terre rare et 80 atonmes de rer (ou 1. obalt). - 12 - Le fonctionnement du milieu magnétique d'enregistrement de la figure I est plus particulièrement illustré à la figure 2. On considère donc un faisceau de lumière incident Fil de lumière polarisée rectiligne. Ce faisceau se divise en deux parties à savoir un rayonnement Fi2 qui traverse la couche CMO et un rayonnement Frl qui se réfléchit sur la surface S1 de la couche CMO. Le vecteur champ électrique de ce rayonnement Frl a subi une rotation par effet Kerr 4 k par rapport au vecteur champ électrique du faisceau incident Fil. De même, le vecteur champ électrique du rayonnement Fi2 subit une rotation d'angle (F par effet Faraday par rapport à la direction du vecteur champ électrique du faisceau incident Fil. Le faisceau Fi2 traverse la surface S2 ( dans le sens de propagation allant de CMO vers DIELI1 il n'y a pratiquement pas de réflexion sur la surface S2, le coefficient de réflexion étant très faible) et se réfléchit sur la surface S3 de la couche réflectrice REFLECT en devenant le faisceau Fr2 qui se divise en deux parties en arrivant sur la surface S2, l'une traversant cette surface et toujours appelée Fr2, l'autre se réfléchissant sur la surface S2 en devenant Fr3 (dans le sens de propagation allant de DIELI1 vers CMO, le coefficient de réflexion n'est pas négligeable). Le vecteur champ électrique de Fr2 a donc subi une rotation Faraday U F alors que celui de Fr3 a subi une rotation Kerr e k-- I1 est clair que le rayonnement Fr3 peut se décomposer à la surface S2 à nouveau en deux parties, la partie qui se réfléchit sur cette surface S2 venant à nouveau frapper la surface S3 du ré,flecteur REFLECT et subissant des - 13 - réflexions et des transmissions sur et à travers les surfaces S2 et S3 du même type que celles qui ont été décrites pour les rayonnements Fi2 et Fr2. On voit que a partir du faisceau incident Fil, on obtient une série de rayonnements Frl Fr2, Fr3, Fr4&etc... ayant subi un nombre différent de réflexions et de transmissions sur et à travers les surfaces S1, $2,S3, leurs vecteurs champ électrique ayant subi un nombre variable de rotations par effet Faraday ou par effet Kerr. Ces différents rayonnements se recombinent en un rayonnement FR, sous forme d'interférences lumineuses. On observe alors, ainsi que l'ont fait les auteurs CONNEL, ALLEN et MANSURIPUR mentionnés plus haut, que la rotation globale du vecteur champ électrique du rayonnement FR, est très supérieure à la rotation qu'aurait ce même vecteur champ électrique si le rayonnement lumineux Fil venait rencontrer un milieu d'enregistrement magnétique compose de la seule couche magnétooptique CMO déposée directement sur le substrat SUBS. Ainsi qu'il a été indiqué plus haut, on montre que une forte rotation et un bon facteur de reflexion du vecteur champ électrique permettent d'obtenir un meilleur rapport signal/bruit des dispositifs opto électroniques de lecture des informations magnétiques contenues sur le milieu d'enregistrement MEMO. On considère désormais la figure 3 qui montre la courbe de variation du champ coercitif HC en fonction de la composition de l'alliage constituant la couche magnéto optique CMO. La courbe établie à la figure 3, l'a été pour une épaisseur de la couche magnéto optique CMO égale àa 2000 angstr5ms et a été relevée immédiatement après la fabrication du milieu d'enregistrement MEMO. Il convient de préciser que le champ coercitif mesuré est e champ coercitif dit champ coercitif magnétooptique. - 14 - Celui-ci est obtenu a partir du cycle d'hystérésis magnétooptique du milieu d'enregistrement MEMO, ce cycle étant obtenu de la manière suivante: on envoie une lumière polarisée rectiligne normalement à la surface du milieu magnétique d'enregistrement c'est-à-dire parallèlement à l'axe de facile aimantation de la couche magnétooptique CMO, et on mesure la rotation G du vecteur champ électrique du faisceau réfléchi FR recueilli par rapport a la direction du vecteur champ électrique du faisceau incident Fil et ce en fonction du champ magnétique H appliqué au milieu magnétique d'enregistrement selon cette direction perpendiculaire à la surface du milieu d'enregistrement. On obtient alors un cycle d'hystérésis qui a la forme indiqué à la figure 6, par exemple en A. Il est rappelé que le champ coercitif (appelé champ coercitif magnétooptique) est la valeur de H pour laquelle la rotation 9 est nulle. On appelle rotation rémanente 9 R, la valeur de 9 obtenue pour H = 0. On voit, a la figure 6, que la forme du cycle d'hystérésis 0(H) est analogue A celle d'un cycle d'hystérésis magnétique classique B (H) o B est l'induction magnétique. Pour ce dernier on obtient un champ coercitif H'c (pour lequel l'induction B s'annule), ce champ coercitif H'c étant voisin de Hc, le champ coercitif magnétooptique. Revenant à la figure 3, on voit que la courbe Hc=f(X) se décompose en deux courbes, A savoir f_(x), f+(X). La première courbe f_(X) est obtenue pour les valeurs de X inférieures a une composition dite composition de compensation Xcomp, pour laquelle le champ coercitif magnétooptique HC a une valeur très grande, impossible à mesurer pratiquement. On voit que la courbe f_(X) est une courbe qui croît en fonction de X. 2 56A419 - 15 - A l'inverse la courbe f+(X) obtenue pour les valeurs de X supérieures à Xcompl décroît en fonction de X. On considère la figure 4. r.. Cette figure montre 4 courbes Cl à C4 de variation du champ coercitif maqntooptique Hc en fonction du temps T mesuré en heures, La temps T=O correspondant au moment o le milieu d'enregistrement magnétique MEMO vient d'être réalisé. Pour chacune de ces courbes, la composition de départ Xd, c'est-à-dire la teneur en terre rare à l'instant T = 0 est la même et est inférieure à la composition de compensation Xcomp. Chacune de ces courbes C1 A C4 est établie pour des milieux d'enregistrement MEMO ou les épaisseurs el à e4 de la couche magnétooptique CMO sont différentes et respectivement égales à 300, 250, 2C00 et 150 A. Ces milieux MEMO sont constitués d'un alliage Fe - Terbium o X = 1.4,5% pour le Terbium (85,5% pour le fer). On voit qu'au bout d'un temp T égal à 25 heures environs la décroissance de Hc est assez rapide, puisque en 300 heures environ, le champ Hc perd environ le tiers de la valeur qu'il avait au bout de 25 heures. On considère désormais la figure 5. Elle montre la variation du champ coercitif Hc en fonction du temps, d'un milieu magnétique d'enregistrement MEMO d'épaisseur égale à 2000 A, ayant une composition de départ Xd supérieure à la composition de compensation Xcomp. On voit que cette figure comprend deux courbes F+(X) et F_(X), la première 6tant une fonction croissante du temps alors que la seconde est une fonction décroissante du temps. Pour une certaine valeur du temps, le champ coercitif est très grand, tout en devenant impossible à mesurer. - 16 - On considère désormais la figure 6 qui montre 4 cycles d'hystérésis magnétooptiques du milieu magnétique d'enregistrement MEMO en Fe-Tb à des instants TA, TB, TC, TD, différents avec TA inf6rieur a TB, inférieur à TC, inférieur à TD. L'instant TA est proche de l'instant o la réalisation du milieu MEMO s'achève, ce dernier étant tel que la composition X en terbium est inférieure A la compo- o sition de compensation, son épaisseur étant de 250 A. 1O On vérifie que le champ coercitif diminue en fonction du temps (les échelles pour e et H sont les mêmes pour chacun des quatre cycles A,B,C,D présentés). On observe de plus que le cycle se rétrécit et que sa rectangularité diminue, ce qui signifie que l'anisotropie magnétique du milieu d'enregistrement diminue également: on observe en effet, que le rapport HC/HS diminue au fur et à mesure que le temps croît,}Is étant le champ de saturation. On observe de plus que la forme du cycle d'hystér6sis observée se rapproche de plus en plus de celle du cycle d'hystérésis selon un axe difficile d'aimantation, lorsque le temps croît. En comparant les figures 3,4, et 5, on peut conclure que la composition de l'alliage constituant la couche magnétooptique se modifie au cours du temps, la teneur apparente en métal du groupe des terres rares diminuant au cours du temps. Cela signifie en d'autres termes que le nombre d'atomes de terre rare de la couche magnétooptique diminue avec le temps, ce phénomène pouvant provenir par exemple soit d'une migration des atomes de terre rare vers les couches de diélectrique, par affinité de ceux-ci pour les atomes d'oxygène des couches diélectriques soit d'une migration des atomes d'oxygène contenus dans le diélectri- que vers la couche magnétooptique s'accompagnant de :'' l'oxydation des atomes de terre rare de celle-ci, soit encore de la simultanéité de ces deux types de migrations. - 17 - En effet, comparons les figures 3 et 4 et plus particulièrement la courbe f_(X) avec l'ensemble des courbes C1 a C4 de la figure 4. En effet à la figure 4, la composition de départ est inférieure à la composition de compensation et on voit décroXtre le champ coercitif en fonction du temps.Si l'on regarde la courbe f-(X) à la figure 3, onr voit que partant d'une composition de départ X inférieure à Xcomp, si la composition décroît, le champ coercitif décroit. De même si l'on considère la courbe f+(X) i la figure 5, on voit qu' a partir de la composition de départ Xd supérieure A Xcorp le champ coercitif croit jusqu a atteindre au bout d'un temps déterminé, une valeur très grande impossible A mesurer. Si l'on considire maintenant la courbe f+(X) de la figure 3, on voit que partant d'une valeur de X supérieure à Xcomp, si la composition X diminue, le champ coercitif H0 augmente jusqu'à atteindre une valeur très grande, impossible a mesurer pour une valeur de X = X comp- Cette analyse est également corroborée par 1' expérience, puisque les expériences d'analyse de la composition physico chimique du milieu d'enregistrement MEMO0 au bout d'un certain temps après la réalisation de ce milieu, ont montré une forte concentration d'atomes de terre rare aux surfaces S1 et S2 (se reporter à la figure 2). Cette diminution des atomes de terre rare actifs participant au magnétisme de la couche magnétooptique est due aux phénomènes de migration mentionnés ci-dessus. Le milieu d'enregistrement MEMOI selon l'invention montré à la figure 7 permet de remédier à ces inconvénients en bloquant à la fois la migration des atomes de terre rare vers les couches di6lectriques et la migration des atomes d'oxygène vers la couche magnétique, par l'introduction 2 i41 9 - 18 - entre la couche magn'tooptique et les deux couches diélectriques qui l'entourent, d'une mince couche de terre rare lourd (de l'ordre de quelques dizaines d'angstrâms). Ces deux couches de terres rares constituent ainsi des moyens pour empêcher la diminution du nombre d'atomes de terre rare participant au magnétisme de la couche magnétique. Ainsi qu'on peut le voir à la figure 7, le milieu magnétique d'enregistrement selon l'invention MEMOI comprend: - le substrat SUBSI - la couche reflectrice REFLECTI; - la première couche dielectrique DIELI1; - la première couche de terre rare TRI1 - la couche magnétooptique CMOI; - la seconde couche de terre rare TRI2 - la seconde couche dielectrique DIELI2. Ainsi qu'il a été indiqué plus haut, les deux couches TRII et TRI2 de terre rare ont une épaisseur de quelques dizaines d'angstrâms. Les couches diélectriques DIELI1 et DIELI2, la couche magnétooptique CMOI, la couche reflectrice REFLECTI ainsi que le substrat SUBSI sont identiques aux couches diélectriques DIEL1 et DIEL2, à la couche magnétooptique CMO, à la couche réflectrice REFLECT, ainsi qu'au substrat SUBS du milieu magnétique MEMO de la figure 1. La figure 8 montre trois courbes 1,2,3 donnant la variation du champ coercitif Hc du milieu magn&tique selon l'invention en fonction du temps, pour des milieux MEMOI o l'épaisseur eTRI dans les couches de terres rares est o respectivement 20,30 et 40 A, et l'épaisseur de la couche CMOI est de 150 A Sxaur un alliage Fe-Tb o X = 14,5 pour - 19 - le terbium. On voit que le "vieillissement" du milieu magnétique d'enregistrement est très sensiblement atténué, voire même supprimé pour les courbes 1 et 2, puisque dans le cas de celles-ci le champ coercitif reste sensiblement constant en fonction du temps. Ainsi qu'on peut le voir sur le tableau ci-joint (voir annexe 1), le champl coercitif Hc, ainsi que le rapport Hc/Hls c'est-à-dire la rectangularité du cycle, (Hs étant le champ de saturation) augmente en fonction de l'épaisseur eTRI des couches de terre rare - TRI1 et TRI2. Le milieu d'enregistrement choisi comme référence pour une épaisseur "TRI = 0, a été suppose choisi avec un vieillissement maximum, c'est-à-dire avec champ coercitif Hc nul (ce qui correspond à un cycle d'hystérésis extrêmement plat analogue A celui du cycle d'hystérésis suivant un axe difficile d'aimantation). On a pu observer expérimentalement, d'après les analyses de la composition physico chimique de chacune des couches constituant le milieu d'enregistrement magnétique selon l'invention MEMOI, qu'il y a un très fort gradient de la concentration en atomes de terre rare au voisinage de chacune des couches de terre rare TRI1 et TRI2 On peut penser qu'une partie des atomes de terre rare migre des couches TRI1 et TRI2 d'une part vers la couche magnètooptique CMOI et d'autre part vers les couches diélectriques DIELIl et DIELI2,jusqu'à ce qu'un équilibre s'établisse dans la répartition des atomes de terres rares, tant a l'intérieur de la couche magnétooptique CMOI que dans les couches TRII et TRI2 et dans les couches DIELI1 et DIELI2. Au bout d'un temps déterminé, il y a stabilisation des caractéristiques magnétiques du milieu d'enregistrement MEMOI. La figure 9 montre un second exemple de réalisation de l'invention, o la migration des atomes de terre rare de - 20 - la couche magnétooptique vers les couches diélectriques qui l'entourent est complètement bloquée. Ceci est obtenu en remplaçant les couches diélectriques en oxyde de silicium par des couches d'alumine. On observe ainsi une absence totale de viellissement de ce milieu magnétique d'enregistrement s-lon l'invention en fonction du temps, c'est-à-dire que le champ coercitif reste constant, ainsi que la rectangularité du cycle d'hystérésis magnéto optique. Dans ce second exemple, on peut dire que les couches d'alumine constituent les moyens pour empêcher la diminution du nombre d'atomes de terre rare participant au magnétisme de la couche magnétique. Le milieu d'enregistrement MEMOII selon l'invention montré à la figure 9 comprend: - le substrat SUBSII; - la couche réflectrice REFLECTII - la première couche diélectrique DIELII1; - la couche magnéto optique CMOII; la seconde couche diélectrique DIELII2 Le substrat SUBSII, la couche réflectrice REFLECTII, la couche magnétooptique CMOII sont strictement identiques au substat, à la couche réflectrice, et à la couche magnétooptique des Cigures 1 et 6. Les deux couches diélectriques DIELII1 et DIELII2 sont réalisées en alumine A1203. :s o La figure 10 montre que le champ coercitif reste rigoureusement constant au cours du temps pour le milieu magnétique de la figure 9, l'épaisseur des couches c o d'alumine étant de 230 A pour DIELII1, 910 A pour DIELII2, 21 - la couche CMOI ayant une épaisseur de 200 A et étant constituée de Fe-Gadolinium o X pour le Gadolinium est égal à 25. Il est bien évident que l'on peut envisager un troisième mode de réalisation selon l'invention combinant les figures 7 et 9, c'est-à-dire que l'on peut réaliser un milieu magnétique d'enregistrement analogue à celui de la figure 7 o les couches diélectriques DIELI1 et DIELI2 au lieu d'être réalisées en oxyde de silicium, sont réalisées en alumine. 22 - ANNEXE 1 _ _ _,__.=I_ - _ __ ____..__ _ __ _ epaisseur de c H échantillons Tb exprimne exprimee Hc/Hs expri ée en enOe en Oe R 0 0 3.400 0 1 20 300 900 0,33 2 30 900 1.400 0,64 3 40 1.330 1.450 0,92 -- 2:1 - Revendications de brevet: 1. Milieu magnétique (MEMOI) d'enreqistrement multicouches comprenant au moins une couche maqnétique (CMOI) formée d'un alliage comportant un métal du groupe des terres rares lourds et un métal du groupe de la première série de transition entouré d'au moins deux couches d'oxyde diélectriques (DIELI1, DIELI2), caractérisé en ce qu'il comprend des moyens ( TRI1-TRI2, DIELI1- DIELI2) pour empêcher la diminution du nombre d'atomnes de terre rare participant au magnétisme de la couche magnétique, Io disposés de part et d'autre de cette dernière. 2. Milieu magnétique d'enregistrement (MEMOI) multicouches selon la revendication 1, caractérisé en ce que les dits moyens sont constitués par deux couches de métal (TRI1, TRI2) du groupe des terres rares disposées chacune entre la couche magnétique et l'une des couches d'oxyde dil.ectriques. 3. Milieu magnétique d'enregistrement (MEMOII) O multicouches selon la revendication 1 caractérisé en ce qlue les dits moyens sont constitués par des couches d'alumine (DIELII1, DIELII2). 4. Milieu magnétique d'enregistrement selon la 2'> revendication 3 caractérisé en ce que les couches d'alumine constituent également les deux couches d'oxyde diélectrique. 3(: